(57)【要約】  本発明は、耐火性酸化物を基材とする担体、少なくとも一種のVIII族金属および少なくとも一種のVIB族金属を含んでなる、炭化水素の水素化処理触媒に関する。本発明の触媒は、式(I)または(II)：2008528252.tif 000007（式中、各Ｒ１が、独立して、Ｃ１−１８アルキル基、Ｃ２−１８アルケニル基、Ｃ６−１８アリール基、Ｃ３−８シクロアルキル基、Ｃ７−２０アルキルアリールまたはアリールアルキル基を表すか、または２個のＲ１基が一緒にＣ２−１８２価基を形成し、Ｒ２が、Ｃ１−１８アルキレン基、Ｃ６−１８アリーレン基、Ｃ３−７シクロアルキレン基、またはそれらの組合せを表す）を有する少なくとも一種の有機化合物も含んでなることを特徴とする。本発明は、そのような触媒の製造方法、および該触媒の水素化処理または水素化分解への使用にも関する。
2008528252.tif 000002
【特許請求の範囲】
【請求項１】
少なくとも一種の耐火性酸化物を基材とする担体、少なくとも一種の元素周期律表のVIII族金属および少なくとも一種の元素周期律表のVIB族金属を含んでなる、水素化処理触媒であって、該水素化処理触媒が、式(I)または(II)：
【化１】
2008528252.tif 000005
（式中、各Ｒ１が、独立して、Ｃ１〜Ｃ１８アルキル、Ｃ２〜Ｃ１８アルケニル、Ｃ６〜Ｃ１８アリール、Ｃ３〜Ｃ８シクロアルキル、Ｃ７〜Ｃ２０アルキルアリール、またはＣ７〜Ｃ２０アリールアルキル基を表すか、または２個のＲ１基が一緒にＣ２〜Ｃ１８２価基を形成し、Ｒ２が、Ｃ１〜Ｃ１８アルキレン、Ｃ６〜Ｃ１８アリーレンまたはＣ３〜Ｃ７シクロアルキレン基、またはそれらの組合せを表し、Ｒ１およびＲ２により表される炭化水素系基の炭素鎖が、Ｎ、ＳおよびＯから選択された一個以上の異原子を含むまたは有することができ、基Ｒ１およびＲ２のそれぞれが、式−Ｃ（＝Ｏ）Ｏ−Ｒ１または−Ｏ−Ｃ（＝Ｏ）−Ｒ１の一個以上の置換基を有することができ、その際Ｒ１が上記の意味を有する）
の、少なくとも２個のカルボン酸エステル官能基を含んでなる少なくとも一種の有機化合物も含んでなる、水素化処理触媒。
【請求項２】
前記式(I)または(II)の有機化合物が、アルキルオルト−フタレート、アルキルイソフタレート、アルキルテレフタレート、マロン酸エステル、アジピン酸エステル、グルタル酸エステル、１，６−ジオキサシクロデカン−２，５−ジオン、ジメチル２−（メトキシメチル）−スクシネート、ジブチルイタコネート、ジエチル２，３−ジアセチルスクシネート、ジメチルシクロヘキサン−１，４−ジカルボキシレート、ジメチル３，３’−ジチオジプロピオネート、グリセロールトリアセテート、プロピレングリコールジアセテート、エチレングリコールジメタクリレートおよびペンタエリトリトールテトラキス（３−メルカプトプロピオネート）から選択され、前記式(I)または(II)の有機化合物が、好ましくはジエステルである、請求項１に記載の触媒。
【請求項３】
前記式(I)および(II)の２個の基＞Ｃ＝Ｏを分離している炭素原子の数が、１、２または４、好ましくは１または２である、請求項１または２に記載の触媒。
【請求項４】
前記式(I)の有機化合物がＣ１〜Ｃ４ジアルキルスクシネート、好ましくはジメチルスクシネートである、請求項３に記載の触媒。
【請求項５】
VIBおよびVIII族の金属１モルあたり、少なくとも０．００１モルの、少なくとも一種の有機化合物を含む、請求項１〜４のいずれか一項に記載の触媒。
【請求項６】
VIBおよびVIII族の金属１モルあたり、０．００１〜１０モルの、少なくとも一種の有機化合物を含む、請求項５に記載の触媒。
【請求項７】
請求項１〜６のいずれか一項に記載の水素化処理触媒の製造方法であって、少なくとも一種の耐火性酸化物を基材とする担体、少なくとも一種の酸化物状態にあるVIII族金属および少なくとも一種の酸化物状態にあるVIB族金属を含んでなる触媒を、式(I)または(II)：
【化２】
2008528252.tif 000006
（式中、各Ｒ１が、独立して、Ｃ１〜Ｃ１８アルキル、Ｃ２〜Ｃ１８アルケニル、Ｃ６〜Ｃ１８アリール、Ｃ３〜Ｃ８シクロアルキル、Ｃ７〜Ｃ２０アルキルアリール、またはＣ７〜Ｃ２０アリールアルキル基を表すか、または２個のＲ１基が一緒にＣ２〜Ｃ１８２価基を形成し、Ｒ２が、Ｃ１〜Ｃ１８アルキレン、Ｃ６〜Ｃ１８アリーレンまたはＣ３〜Ｃ７シクロアルキレン基、またはそれらの組合せを表し、Ｒ１およびＲ２により表される炭化水素系基の炭素鎖が、Ｎ、ＳおよびＯから選択された一個以上の異原子を含むまたは有することができ、基Ｒ１およびＲ２のそれぞれが、式−Ｃ（＝Ｏ）Ｏ−Ｒ１または−Ｏ−Ｃ（＝Ｏ）−Ｒ１の一個以上の置換基を有することができ、その際Ｒ１は上記の意味を有する）
の、少なくとも一種の有機化合物と接触させることを含んでなる、方法。
【請求項８】
前記少なくとも一種の耐火性酸化物を基材とする担体、少なくとも一種の酸化物状態にあるVIII族金属および少なくとも一種の酸化物状態にあるVIB族金属を含んでなる触媒が、再生された触媒である、請求項７に記載の製造方法。
【請求項９】
前記接触に続いて、少なくとも一つの、一般的に温度０〜１００℃における熟成工程を行い、前記熟成工程の持続時間が数分間〜数年間であり、所望により前記熟成工程に続いて、少なくとも一つの熱処理工程を温度５０℃〜２５０℃で、数分間〜数日間行う、請求項７または８に記載の製造方法。
【請求項１０】
前記触媒が前記式(I)または(II)の化合物と、少なくとも一種の溶剤および／または少なくとも一種の酸の存在下で接触する、請求項７〜９のいずれか一項に記載の製造方法。
【請求項１１】
前記式(I)または(II)の有機化合物が、使用する前記溶剤に少なくとも部分的に可溶である、請求項１０に記載の製造方法。
【請求項１２】
前記溶剤が、水、トルエン、キシレン、エチレングリコール、ジエチレングリコール、トリエチレングリコール、グリセロール、エタノール、ｔｅｒｔ−ブタノール、最も一般的には分子量が１１８（トリエチレングリコール）〜１０００の、ポリエチレングリコール（ＰＥＧ）、ホワイトスピリット、および石油エーテルから選択される、請求項１０または１１に記載の製造方法。
【請求項１３】
前記触媒が前記式(I)または(II)の化合物と、他の場所で、水素化処理反応器の外側で接触する、請求項７〜１２のいずれか一項に記載の製造方法。
【請求項１４】
前記触媒が前記式(I)または(II)の化合物と、水素の存在下で、および好ましくは硫化水素、元素状硫黄、ＣＳ２、メルカプタン、スルフィドおよび／またはポリスルフィド、および硫黄化合物を含む沸点が４００℃未満の炭化水素留分から選択された少なくとも一種の硫化剤の存在下で、一般的に水素化処理反応器中で接触する、請求項７〜１３のいずれか一項に記載の製造方法。
【請求項１５】
請求項１〜６のいずれか一項に記載の水素化処理触媒を、その場で、または他の場所で、活性化する方法であって、前記触媒を、水素の存在下に、および好ましくは硫化水素、元素状硫黄、ＣＳ２、メルカプタン、スルフィドおよび／またはポリスルフィド、および硫黄化合物を含む沸点が４００℃未満の炭化水素留分から選択された少なくとも一種の硫化剤の存在下に配置する、方法。
【請求項１６】
前記硫化剤がジメチルジスルフィドである、請求項１５に記載の方法。
【請求項１７】
請求項１５または１６に記載の方法により活性化された前記水素化処理触媒の、炭化水素、特に沸点が４０〜５６０℃である石油留分に由来する炭化水素、の水素化処理および／または水素化分解のための使用。
【発明の詳細な説明】
【発明の分野】
【０００１】
本発明は、水素化処理触媒、その製造方法およびこの触媒の、炭化水素、特に沸点範囲が４０〜５６０℃である石油留分に由来する炭化水素、の水素化処理および／または水素化分解方法における使用に関する。
【背景技術】
【０００２】
現在、脱硫化、脱窒素化、および脱芳香族化された炭化水素化合物に対する需要が増加しており、製造業者は、炭化水素の精製効果がさらに高い触媒の開発を進めている。しかし、これらの新規な触媒は、非常に高価であり、入手できる製造業者の数も限られている。さらに、これらの触媒は、最初の再生から、同じ操作条件下で、新しい状態における初期活性よりはるかに低い活性を示すことが多い。特殊な回復処理を加えることにより、初期活性に近い活性を回復し、その触媒をさらなる深水素化脱硫サイクルに再使用し、硫黄含有量が１０ｐｐｍ未満の留分を製造できることがある。市場では、幾つかの回復処理が提案されている。これらの処理は、一般的に特殊な条件下での再生工程、および化学的および熱的処理を組み合わせ、触媒の、他の場所における(ex situ)硫黄化と関連させることができる。
【０００３】
耐火性酸化物から形成された担体を基材とし、VIBおよびVIII族金属の組合せを含む多くの「従来型」触媒が、今日、精油所で、新しい、または再生された状態で、水素化処理または水素化分解に使用されている。これらの触媒の脱硫および／または脱窒素活性を大きく増加できないことが分かった場合、これらの触媒は、燃料に関して決められた規格がもはや適用できないとなった時点で、回復させるか、貯蔵するか、または分解する必要がある。この固体の貯蔵または廃棄も、環境および安全性の制限に抵触することがあり、精油所に重大なコスト増加を強いることがある。
【０００４】
そのため、本出願人は、第一に、耐火性酸化物およびVIBおよびVIII族金属を基材とする公知の触媒をより効果的にし、それらの触媒に、市販されている最も優れた触媒の活性と少なくとも同等の脱硫および脱窒素活性を付与すること、および第二に、循環使用サイクルの数を増加し、それらの触媒を廃棄および分解する時点を遅くするために、再生された水素化処理触媒の活性を改良することを研究している。
【０００５】
酸化物状態にある金属を含むすべての水素化処理または水素化分解触媒は、活性化するために、使用の前に硫化しなければならない。この硫化は、精油所の水素化処理反応器中で、その場で、または他の場所で行うことができる。硫化は、硫化水素、メルカプタン、有機スルフィド、ポリスルフィドおよび／または元素状硫黄を使用して行うことができ、これらの化合物は、単独で、溶剤との混合物として、または原料と同時に導入される。
【０００６】
この硫化工程の前に、これらの触媒の一部を、有機化合物で処理することにより、前変性する。
【０００７】
硫化および前変性は、その場で、すなわち水素化処理／水素化転化反応器中で、または他の場所で、すなわち専用の反応器中で行うことができる。他の場所における前変性を、水素化処理／水素化転化反応器中での、その場における硫化と組み合わせることも考えられる。
【０００８】
使用できる有機化合物の範囲はかなり広い。従って、下記の出願、すなわちＥＰ２８９２１１号、ＥＰ３００６２９号、ＥＰ３３８７８８号、ＥＰ３５７２９５号、ＥＰ４５６５９２号、ＥＰ４７８３６５号およびＥＰ５０６２０６号、に提案されているように、これらの触媒を、チオグリコール型の酸、または他の、チオアルコール、チオアセトン化合物およびチオジアゾール、またはチオシアネートを使用して変性することが公知である。他の触媒は、アルコール−酸有機化合物（ＥＰ４８２８１７号）、所望によりエーテル化されたモノ−、ジ−またはポリアルコール（ＥＰ６０１７２２号、ＵＳ３９５４６７３号、ＵＳ４０１２３４０号、ＷＯ０１／７６７４１号）、尿素型の化合物、ポリアミン、ＥＤＴＡ、ヒドラジンおよび他の窒素化合物（ＥＰ１８１０３５号、ＥＰ３３５７５４号、ＥＰ１０４３０６９号、ＷＯ０１／７６７４１号、ＵＳ３９５４６７３号およびＵＳ４０１２３４０号）で処理することにより変性されている。Ｃ２〜Ｃ１４モノエステルで変性された触媒は、特許出願ＥＰ４６６５３８号およびＥＰ１０４６２４号に記載されている。
【０００９】
これらの化合物は全て、水素化処理、より詳しくは、水素化脱硫、における触媒の効率を改良することを目的としている。しかし、これらの変性が、精油業者にとって益々厳しくなる燃料中の硫黄含有量に関する規格に適合するために、触媒の性能レベルを十分に高めることが常にできる訳ではない。例えば、ヨーロッパ議会および会議の指針によれば、欧州共同体各国は、硫黄の含有量が２００５年からは５０ｐｐｍ未満、２００８〜２０１１年には１０ｐｐｍ未満のディーゼル燃料を製造しなければならないのに対し、２００４年の標準は３５０ｐｐｍである。同様に、北米の国は全て、ディーゼルの硫黄含有量を２００６年から５００ｐｐｍから１５ｐｐｍにしなければならない。特定の国、例えば独国、は、ヨーロッパ規則に先行しており、ディーゼルを１０ｐｐｍ未満で販売することをすでに義務付けている。同様の規制が石油および他の燃料にもすでに適用されている。この規格における変化は精油所による製造を規制しており、精油業者は、これらの規制に、水素化処理または水素化分解装置に法外に経費のかかる投資を行うことにより、および／または、それよりはるかに経済的に、現在の触媒の脱硫性能レベルを改良することにより、および触媒の最高性能レベルで何度も循環使用する可能性により、これらの規制に従わなければならない。
【発明の具体的説明】
【００１０】
この目的のために、本出願人は、耐火性酸化物および元素の周期律表、VIBおよびVIII族金属を基剤とし、硫化の後、脱硫および脱窒素における活性が大幅に改良される、新規な型の水素化処理触媒を設計した。
【００１１】
そこで、本発明の課題は、少なくとも一種の耐火性酸化物を基材とする担体、少なくとも一種の元素周期律表のVIII族金属および少なくとも一種の元素周期律表のVIB族金属を含んでなる、水素化処理触媒であって、該水素化処理触媒が、式(I)または(II)：
【化１】
2008528252.tif 000003
（式中、各Ｒ１が、独立して、Ｃ１〜Ｃ１８アルキル、Ｃ２〜Ｃ１８アルケニル、Ｃ６〜Ｃ１８アリール、Ｃ３〜Ｃ８シクロアルキル、Ｃ７〜Ｃ２０アルキルアリール、またはＣ７〜Ｃ２０アリールアルキル基を表すか、または２個のＲ１基が一緒にＣ２〜Ｃ１８２価基を形成し、Ｒ２が、Ｃ１〜Ｃ１８アルキレン、Ｃ６〜Ｃ１８アリーレンまたはＣ３〜Ｃ７シクロアルキレン基、またはそれらの組合せを表し、Ｒ１およびＲ２により表される炭化水素系基の炭素鎖が、Ｎ、ＳおよびＯから選択された一個以上の異原子を含むまたは有することができ、基Ｒ１およびＲ２のそれぞれが、式−Ｃ（＝Ｏ）Ｏ−Ｒ１または−Ｏ−Ｃ（＝Ｏ）−Ｒ１の一個以上の置換基を有することができ、その際Ｒ１が上記の意味を有する）
の、少なくとも２個のカルボン酸エステル官能基を含んでなる少なくとも一種の有機化合物も含んでなることを特徴とする、水素化処理触媒である。
【００１２】
事実、本出願人は、触媒上に少なくとも一種の式(I)または(II)の有機化合物が存在することにより、公知の条件下における硫化により活性化した後、脱硫および脱窒素における触媒の有効性が著しく増加することを確認した。これらの新規な炭化水素を水素化処理するための触媒を使用することにより、他の操作条件（圧力、水素の量および毎時容積速度（ＶＶＨ））は全て同等として、予備変性を行っていない同等の触媒と比較して、特定の残留硫黄含有量に対して、脱硫反応温度を約５〜２０℃下げることができる。そのような活性増加により、操作条件を変えることにより、５０ｐｐｍよりはるかに低い、さらには１０ｐｐｍより低い、処理炭化水素中の残留硫黄含有量を達成することができる。装置がすでに低硫黄石油留分を製造できる場合、この活性増加により、所望の硫黄含有量を得るための反応器の温度を下げ、装置をさらに数ヶ月間稼働可能に維持することができる。
【００１３】
本発明で使用する式(I)および(II)の有機化合物は、２、３または４個、さらにはそれより多くのエステル官能基を含んでなる化合物を包含する。本発明の触媒の好ましい実施態様では、残基Ｒ１およびＲ２は、一般的に他のエステル置換基を含まず、式(I)および(II)の有機化合物はジエステルである。
【００１４】
式(I)および(II)の２個の基＞Ｃ＝Ｏを分離している炭素原子の数は、１、２または４、特に１または２である。
【００１５】
式(I)の化合物の例としては、アルキルオルト−フタレート、アルキルイソフタレート、アルキルテレフタレート、マロン酸エステル、アジピン酸エステル、グルタル酸エステル、１，６−ジオキサシクロデカン−２，５−ジオン、ジメチル２−（メトキシメチル）−スクシネート、ジブチルイタコネート、ジエチル２，３−ジアセチルスクシネート、ジメチルシクロヘキサン−１，４−ジカルボキシレートおよびジメチル３，３’−ジチオジプロピオネートが挙げられる。
【００１６】
式(II)の化合物の例としては、グリセロールトリアセテート、プロピレングリコールジアセテート、エチレングリコールジメタクリレートおよびペンタエリトリトールテトラキス（３−メルカプトプロピオネート）が挙げられる。
【００１７】
本発明の好ましい実施態様では、式(I)の化合物はＣ１〜Ｃ４ジアルキルスクシネート、好ましくはジメチルスクシネートである。
【００１８】
好ましくは、それ自体公知の未変性触媒は、アルミナ、シリカまたはシリカ−アルミナ型の耐火性酸化物担体からなり、少なくとも一種のVIII族金属、好ましくはニッケルおよび／またはコバルト、０．１〜１０重量％、および少なくとも一種のVIB族金属、好ましくはモリブデン、１〜２０重量％を含む触媒である。
【００１９】
触媒は、製造業者から直接供給された新しい、すなわち未再生の触媒でもよいが、適切な化学的または熱的処理により、例えばか焼により、再生された触媒が関与している場合、本発明により一種以上の式(I)または(II)の化合物で前処理することも有利である。
【００２０】
それにも関わらず、特殊な製造方法のために、ある種の新しい触媒は、多かれ少なかれ推奨される処理を行い難い場合がある。同様に、同じ理由から、または装置中で経験した特殊な操作条件の後、再生された触媒は、多かれ少なかれ、これらの処理を行い難い場合がある。
【００２１】
本発明の触媒は、VIBおよびVIII族の金属１モルあたり、好ましくは少なくとも０．００１モルの、特に０．００１モル〜１０モルの、好ましくは０．０１〜６モルの、さらに好ましくは０．１〜３モルの、式(I)または(II)の有機化合物を含む。
【００２２】
上記の変性された水素化処理触媒の製造方法も本発明の課題である。この変性方法は、少なくとも一種の耐火性酸化物を基材とする担体、少なくとも一種の、酸化物状態にあるVIII族金属および少なくとも一種の、酸化物状態にあるVIB族金属を含んでなる触媒を、式(I)または(II)：
【化２】
2008528252.tif 000004
（式中、各Ｒ１が、独立して、Ｃ１〜Ｃ１８アルキル、Ｃ２〜Ｃ１８アルケニル、Ｃ６〜Ｃ１８アリール、Ｃ３〜Ｃ８シクロアルキル、Ｃ７〜Ｃ２０アルキルアリールまたはＣ７〜Ｃ２０アリールアルキル基を表すか、または２個のＲ１基が一緒にＣ２〜Ｃ１８２価基を形成し、Ｒ２が、Ｃ１〜Ｃ１８アルキレン、Ｃ６〜Ｃ１８アリーレンまたはＣ３〜Ｃ７シクロアルキレン基、またはそれらの組合せを表し、Ｒ１およびＲ２により表される炭化水素系基の炭素鎖が、Ｎ、ＳおよびＯから選択された一個以上の異原子を含むまたは有することができ、基Ｒ１およびＲ２のそれぞれが、式−Ｃ（＝Ｏ）Ｏ−Ｒ１または−Ｏ−Ｃ（＝Ｏ）−Ｒ１の一個以上の置換基を有することができ、その際Ｒ１は上記の意味を有する）
の、少なくとも一種の有機化合物と接触させることを含んでなる。
【００２３】
本発明では、接触させるとは、一般的に、好ましくは含浸させることである。
【００２４】
式(I)または(II)の化合物が含浸温度で液体である場合、触媒との接触は、溶剤の非存在下で行うことができる。未変性触媒と式(I)または(II)の有機化合物の接触は、好ましくは触媒を、有機化合物を含む溶液と接触させることにより行う。溶液の体積は、触媒の細孔容積より少なくても、それと等しくても、あるいはそれより大きくてもよい。触媒の細孔容積以下の溶液量を使用する方法は、「乾式含浸」と呼ばれることがある。溶液の体積が触媒の細孔容積より大きい場合、過剰の溶液は、式(I)または(II)の有機化合物が触媒上に吸着された後、排除される。
【００２５】
触媒は、式(I)または(II)の化合物と、少なくとも一種の溶剤の存在下で接触させることができる。
【００２６】
接触が溶剤の存在下で行われる場合、式(I)または(II)の化合物は、使用する溶剤中に少なくとも部分的に可溶であるのが好ましい。本方法の実施では、溶剤の選択が特に重要である。溶剤は、様々な基準、例えば溶剤の式(I)または(II)の化合物に対する溶剤容量、溶剤の式(I)または(II)の化合物に対する分散効果、溶剤の触媒の表面に対する湿潤効果、および経済的に妥当な条件下での市場における入手可能性、に基づいて選択する。
【００２７】
本発明で使用するのが有利な溶剤としては、水、超臨界流体、例えば二酸化炭素、芳香族、脂肪族または脂環式溶剤、石油留分、モノ−またはポリヒドロキシル化された溶剤、例えばエタノール、ｔｅｒｔ−ブタノール、エチレングリコール、ジエチレングリコール、トリエチレングリコール、プロピレングリコール、ポリエチレングリコール（ＰＥＧ）、グリセロール、アルキルエステル、例えば酢酸エチル、ケトン、例えばアセトンまたはメチルエチルケトン、Ｎ−メチルピロリドン、アミド官能基を含む溶剤、例えばジメチルアセトアミド、ニトリル官能基を含む溶剤、例えばアセトニトリル、アルキルカーボネート、例えばエチルカーボネート、エーテル、例えばテトラヒドロフラン、硫黄含有溶剤、例えばジメチルスルホキシドおよびスルホラン、酸、例えば酢酸、およびハロゲン化された溶剤、またはこれらの溶剤の幾つかの混合物が挙げられる。
【００２８】
これらの溶剤の中で、水、トルエン、キシレン、エチレングリコール、ジエチレングリコール、トリエチレングリコール、グリセロール、エタノール、ｔｅｒｔ−ブタノール、最も一般的には分子量が１１８（トリエチレングリコール）〜１０００のポリエチレングリコール（ＰＥＧ）、ホワイトスピリットおよび石油エーテルが特に好ましい。
【００２９】
式(I)または(II)の有機化合物は、所望により、一般的にカルボン酸、ヒドロカルボン酸およびポリ酸（例えばギ酸、酢酸、グリコール酸、乳酸、酒石酸、マレイン酸、クエン酸、グリセリン酸、グルコン酸、メトキシ酢酸、エトキシ酢酸、マロン酸、Ｌ−（＋）−アスコルビン酸、サリチル酸、シュウ酸、オルトフタル酸、コハク酸、グリオキシル酸、等）、チオカルボン酸（例えばチオ安息香酸、メルカプト酢酸、１−および２−メルカプトプロピオン酸、２，３−ジメルカプトコハク酸、メルカプトコハク酸、チオ酢酸、チオグリコール酸、チオジグリコール酸、ジチオジグリコール酸、等）、アミノカルボン酸（ニトリロトリ酢酸、ＥＤＴＡ(エチレンジアミンテトラ酢酸)から選択された、少なくとも一種の酸の存在下で導入することができる。これらの酸の中で、乳酸、マレイン酸、酒石酸、クエン酸、コハク酸、シュウ酸、チオ酢酸、チオグリコール酸、ニトリロ酢酸およびＥＤＴＡが特に好ましい。
【００３０】
例えば得られる混合物が不均質である場合、酸は、式(I)または(II)の化合物と共に、または別に導入することができる。この場合、酸を式(I)または(II)の化合物と同時に導入でき、存在する全ての有機化合物を確実に溶解させる溶剤を使用するのが有利であろう。最後に、酸を、式(I)または(II)の化合物とは別に（前または後に、好ましくは前に）導入する場合、式(I)または(II)の化合物を導入するのに使用した溶剤とは異なった溶剤を使用することもできる。
【００３１】
所望により１０〜６００℃、好ましくは１５〜３００℃、より好ましくは２０〜１８０℃で予備乾燥させた触媒と、一種以上の式(I)または(II)の化合物との、含浸工程における接触は、１分間〜７日間、好ましくは１０分間〜８時間、温度０℃〜２００℃、好ましくは常温で、大気圧〜５バールの低圧で、好ましくは大気圧で行うことができる。式(I)または(II)の有機化合物の溶液を導入する前に酸の溶液を導入する場合、酸で含浸させるための操作条件は、式(I)または(II)の有機化合物で含浸させるための操作条件と同様である。触媒を所望により乾燥させる場合、触媒の残留熱を活用して高温含浸させるのが有利である。
【００３２】
含浸工程の後、所望により過剰の含浸溶液を除去した後、触媒を、所望により、一般的に温度０〜１００℃、好ましくは常温（約２０℃）〜８０℃で、一般的に大気圧で、または水素化処理または水素化転化法で一般的に使用する圧力までで行なう、熟成工程にかけることができ、その持続時間は、数分間から、触媒をバット中で貯蔵する場合には数年間まででよい。好ましくは、熟成工程は、数分間〜２日間行うことができる。熟成工程に続いて所望により行なう熱処理は、温度５０℃〜２５０℃、好ましくは６０〜１８０℃で、数分間〜数日間、好ましくは３０分間〜３時間、不活性または非不活性雰囲気下で、気流中、または気流無しに、一般的に大気圧で、または水素化処理または水素化転化法で一般的に使用する圧力までで行なうことができる。
【００３３】
所望により行なう熟成および熱処理工程は、触媒を水素化処理または水素化転化装置に直接装填する場合、省略することができる。
【００３４】
式(I)または(II)の化合物を含浸させることにより変性した触媒は、常温で、および空気に露出した時に完全に安定している。従って、触媒の変性は、他の場所で、すなわち水素化処理、一般的には水素化転化用の反応器の外側で、行うことができ、これが本発明の方法の好ましい実施態様である。本発明の方法の他の場所における実施は、所望により、本発明の変性した触媒の他の場所での硫化と組み合わせることができる。これによって、精油業者は、直ちに使用できる製品を購入し、装置を始動する時の時間損失を可能な限り低減することができる。
【００３５】
式(I)または(II)の化合物で触媒を変性させる工程を他の場所で行い、変性した触媒を、水素化処理反応器中でその場で硫化することも有利である。この場合、硫化した触媒と異なり、硫化していない触媒が自己発火する危険性がないので、触媒を処理装置中により安全に入れることができる。
【００３６】
さらに別の変形では、触媒の変性およびそれに続く硫化の両方をその場で行う。この場合、本発明の製造方法は、触媒を式(I)または(II)の化合物と、水素の存在下で、および好ましくは硫化水素、元素状硫黄、ＣＳ２、メルカプタン、スルフィドおよび／またはポリスルフィド、および硫黄化合物を含む沸点が４００℃未満の炭化水素留分から選択された少なくとも一種の硫化剤の存在下で、一般的に水素化処理反応器中で接触させることを特徴とする。
【００３７】
式(I)または(II)の化合物による触媒の変性を水素化処理反応器中でその場で行う場合にも、これらの２種類の操作は、一般的に順次行う２つの分離した工程を構成し、式(I)または(II)の化合物を接触させる工程は、常に硫化工程に先行することに注意すべきである。しかし、これらの２工程は、同時に行うこともできる。
【００３８】
有機化合物を新しい、または再生した触媒の細孔中に含浸させることに加えて、触媒の製造／形成の最中に、該有機化合物を導入することも可能である。例えば、VIBおよびVIII族金属の化合物を堆積させる前でも、式(I)または(II)の有機化合物を担体中に配合することができる。これは、担体を形成する前に、担体の構成成分と一種以上の有機化合物を混合することにより、あるいは形成された担体に有機化合物を含浸させることにより、行うことができる。
【００３９】
もう一つの可能性は、有機化合物およびVIBおよびVIII族金属の化合物を同時に、それらを、形成前の担体構成成分と混合することにより、あるいはすでに形成された担体に有機化合物とVIBおよびVIII族金属塩の両方を含浸させることにより、導入することである。これらの操作の一方または他方の後に、有機化合物の少なくとも一部が触媒中に保存されるような条件下で乾燥させることができる。
【００４０】
式(I)または(II)の有機化合物を、VIBおよびVIII族金属塩の後に配合することも可能である。これらの工程の一方または他方に続いて、所望により化合物の少なくとも一部が触媒中に保存されるような条件下で乾燥および／またはか焼することができる。
【００４１】
式(I)または(II)の有機化合物は、液体および／または粒子状固体の形態および／または適切な溶剤に入れた溶液または懸濁液の形態で、触媒中に導入することができる。
【００４２】
上記の水素化処理触媒をその場で、または他の場所で、活性化することも本発明の課題である。この活性化は、水素の存在下に、および好ましくは硫化水素、元素状硫黄、ＣＳ２、メルカプタン、スルフィドおよび／またはポリスルフィド、および硫黄化合物を含む沸点が４００℃未満の炭化水素留分から選択された少なくとも一種の硫化剤の存在下に、同時に、または順次、触媒を配置することにより行う。好ましい硫化剤はジメチルジスルフィド（ＤＭＤＳ）である。
【００４３】
硫化剤は、気体の形態で、または溶剤中に希釈した形態で、もしくは水素化処理すべき原料に対する添加剤として導入することができる。
【００４４】
最後に、このようにして、その場で、または他の場所で、活性化させた触媒の、炭化水素、特に沸点が４０〜５６０℃である石油留分に由来する炭化水素の水素化処理および／または水素化分解のための使用も本発明の課題である。
【００４５】
本説明の下記の部分に記載する例は、例示のためであって、本発明を制限するものではない。
【実施例】
【００４６】
例Ｉ
この例では、本発明の触媒の製造方法を説明し、次いでこれらの触媒を例IIIで使用する。
【００４７】
出発材料は、商業的触媒（触媒Ａ）であり、アルミナ担体上にコバルト３重量％およびモリブデン１０重量％を含む組合せからなり、市販されており、精油業者により水素化脱硫装置に一般的に使用されている。
【００４８】
この触媒Ａの式(I)の化合物による変性は、下記のように行う。すなわち触媒Ａ２００ｇを、４５ｒｐｍで回転する回転蒸発装置の丸底フラスコ中に入れる。ジメチルスクシネート５３．３ｇをトルエン６６ｍｌ中に溶解させた溶液を触媒の中央部に３５分間かけて注入する。含浸させた固体をゆっくり（２０ｒｐｍ）１６時間回転させてから、２７００Ｐａの減圧を、温度５０℃で３０分間作用させる。トルエンの大部分が蒸発した後、外観が乾燥している触媒が得られる。
【００４９】
常温で１１５日後、この触媒１００ｍｌを、例IIIに記載する活性試験を行う目的で、ディーゼル油の脱硫用パイロット装置の反応器中に装填する。装填後、この触媒を１８０℃で２時間、次いで１５０℃で１４日間、全体を通して２０ｌ／ｈの窒素気流下での熱処理にかける。こうして得られた触媒を触媒Ｂと呼ぶ。
【００５０】
例II
この例では、本発明の触媒を溶剤の非存在下で製造する方法を説明する。次いでこの触媒を例IIIで使用する。
【００５１】
触媒Ａ１００ｇを、４５ｒｐｍで回転する回転蒸発装置の丸底フラスコ中に入れる。ジメチルスクシネート５４．８ｇを触媒の中央部に１２分間かけて注入する。次いで、含浸させた固体を５０℃で３０分間加熱し、液体の、触媒中への分散を促進する。
【００５２】
常温で４９日間貯蔵した後、この触媒１００ｍｌを、例IIIに記載する活性試験を行う目的で、ディーゼル油の脱硫用パイロット装置の反応器中に装填する。この触媒を１５０℃で１６時間、２０ｌ／ｈの窒素気流下での熱処理にかける。この本発明の触媒を触媒Ｃと呼ぶ。
【００５３】
例III
触媒ＢおよびＣ（本発明による）のそれぞれを、触媒Ａの製造業者により推奨される手順に従い、ジメチルジスルフィド（ＤＭＤＳ）２重量％を加えたディーゼル油で硫化する。
【００５４】
この例では、本発明の変性を行った触媒ＢおよびＣ（例ＩおよびII）の活性を、変性処理を全く行っていない触媒Ａの活性と比較する。
【００５５】
３種類の触媒Ａ、ＢおよびＣを硫化し、安定化させた後、ディーゼル油７０重量％および接触分解に由来するＬＣＯ（ライトサイクル油）型の炭化水素留分３０重量％を含んでなる原料を導入する。この原料の、水素化処理前の特性を下記の表Ｉに示す。
【００５６】
表Ｉ

原料タイプ                        ３０％ＬＣＯ−７０％ディーゼル油  
混合物                  
硫黄（ｐｐｍ）                              ９０７４                
１５℃における密度（ｇ／ｍｌ）              ０．８８６３            
モノ芳香族化合物（重量％）                  ２０．７                
ジ芳香族化合物（重量％）                    ２１．３                
トリ芳香族化合物（重量％）                  ３．８                  
Σ芳香族化合物（重量％）                    ４５．８                
窒素（ｐｐｍ）                              ３８９                  
ＡＳＴＭ標準Ｄ８６による                                            
蒸留（℃）                                                          
初期点                                      １８０                  
５体積％                                    ２２４                  
５０体積％                                  ２９１                  
９５体積％                                  ３６０                  
終点                                        ３６１                  
【００５７】
水素化処理反応は、圧力２７ｘ１０５Ｐａ（２７バール）下、水素／炭化水素（Ｈ２／ＨＣ）比２５０Ｎｌ／ｌ、毎時容積速度（ＶＶＨ）１ｈ−１で行う。
【００５８】
脱硫活性を比較するために、各触媒に対して、反応温度を脱硫度９９％に対応する値に調節する。本発明の触媒ＢおよびＣに対するこの温度が、基準触媒Ａに対する対応する温度と比較して低い程、これらの触媒は脱硫における活性が高い。
【００５９】
得られた結果は、表IIに、触媒Ａの基準温度（ＴＨＤＳ）に対する温度差（ΔＴ）の形態で示す。これらの結果は、脱硫度９９％に達するのに必要な温度に対応する。
【００６０】
表II

触媒          Ａ                 Ｂ                 Ｃ       
ＨＤＳ      ＴＨＤＳ           ＴＨＤＳ−７℃       ＴＨＤＳ−７℃
【００６１】
本発明の触媒ＢおよびＣは、脱硫度９９％に、触媒Ａに必要な温度より７℃低い温度で到達できることが分かる。従って、本発明の触媒は、触媒Ａの活性より高い水素化脱硫活性を有する。
【００６２】
脱窒素活性を比較するために、特定の反応温度ＴＨＤＮに対する残留窒素含有量を各触媒に関して測定する。この温度が低い程、その触媒は脱窒素における活性が高い。
【００６３】
得られた結果を表IIIに示す。
【００６４】
表III

触媒                             Ａ            Ｂ            Ｃ   
ＴＨＤＮにおける残留Ｎ（ｐｐｍ）    １２０        ７８          ６０  
【００６５】
本発明の触媒ＢおよびＣは、残留窒素含有量を触媒Ａより大幅に減少させることができ、脱窒素においても活性がより高いことを示している。
【手続補正書】
【提出日】平成19年12月19日(2007.12.19)
【手続補正１】
【補正対象書類名】特許請求の範囲
【補正対象項目名】全文
【補正方法】変更
【補正の内容】
【特許請求の範囲】
【請求項１】
少なくとも一種の耐火性酸化物を基材とする担体、少なくとも一種の元素周期律表のVIII族金属および少なくとも一種の元素周期律表のVIB族金属を含んでなる、水素化処理触媒であって、該水素化処理触媒が、式(I)または(II)：
【化１】
2008528252.tif 000008
（式中、各Ｒ１が、独立して、Ｃ１〜Ｃ１８アルキル、Ｃ２〜Ｃ１８アルケニル、Ｃ６〜Ｃ１８アリール、Ｃ３〜Ｃ８シクロアルキル、Ｃ７〜Ｃ２０アルキルアリール、またはＣ７〜Ｃ２０アリールアルキル基を表すか、または２個のＲ１基が一緒にＣ２〜Ｃ１８２価基を形成し、Ｒ２が、Ｃ１〜Ｃ１８アルキレン、Ｃ６〜Ｃ１８アリーレンまたはＣ３〜Ｃ７シクロアルキレン基、またはそれらの組合せを表し、Ｒ１およびＲ２により表される炭化水素系基の炭素鎖が、Ｎ、ＳおよびＯから選択された一個以上の異原子を含むまたは有することができ、基Ｒ１およびＲ２のそれぞれが、式−Ｃ（＝Ｏ）Ｏ−Ｒ１または−Ｏ−Ｃ（＝Ｏ）−Ｒ１の一個以上の置換基を有することができ、その際Ｒ１が上記の意味を有する）
の、少なくとも２個のカルボン酸エステル官能基を含んでなる少なくとも一種の有機化合物も含んでなる、水素化処理触媒。
【請求項２】
前記式(I)または(II)の有機化合物が、アルキルオルト−フタレート、アルキルイソフタレート、アルキルテレフタレート、マロン酸エステル、アジピン酸エステル、グルタル酸エステル、１，６−ジオキサシクロデカン−２，５−ジオン、ジメチル２−（メトキシメチル）−スクシネート、ジブチルイタコネート、ジエチル２，３−ジアセチルスクシネート、ジメチルシクロヘキサン−１，４−ジカルボキシレート、ジメチル３，３’−ジチオジプロピオネート、グリセロールトリアセテート、プロピレングリコールジアセテート、エチレングリコールジメタクリレートおよびペンタエリトリトールテトラキス（３−メルカプトプロピオネート）から選択され、前記式(I)または(II)の有機化合物が、好ましくはジエステルである、請求項１に記載の触媒。
【請求項３】
前記式(I)および(II)の２個の基＞Ｃ＝Ｏを分離している炭素原子の数が、１、２または４、好ましくは１または２である、請求項１または２に記載の触媒。
【請求項４】
前記式(I)の有機化合物がＣ１〜Ｃ４ジアルキルスクシネート、好ましくはジメチルスクシネートである、請求項３に記載の触媒。
【請求項５】
VIBおよびVIII族の金属１モルあたり、少なくとも０．００１モルの、少なくとも一種の有機化合物を含む、請求項１〜４のいずれか一項に記載の触媒。
【請求項６】
VIBおよびVIII族の金属１モルあたり、０．００１〜１０モルの、少なくとも一種の有機化合物を含む、請求項５に記載の触媒。
【請求項７】
請求項１〜６のいずれか一項に記載の水素化処理触媒の製造方法であって、少なくとも一種の耐火性酸化物を基材とする担体、少なくとも一種のVIII族金属および少なくとも一種のVIB族金属を含んでなる触媒を、式(I)または(II)：
【化２】
2008528252.tif 000009
（式中、各Ｒ１が、独立して、Ｃ１〜Ｃ１８アルキル、Ｃ２〜Ｃ１８アルケニル、Ｃ６〜Ｃ１８アリール、Ｃ３〜Ｃ８シクロアルキル、Ｃ７〜Ｃ２０アルキルアリール、またはＣ７〜Ｃ２０アリールアルキル基を表すか、または２個のＲ１基が一緒にＣ２〜Ｃ１８２価基を形成し、Ｒ２が、Ｃ１〜Ｃ１８アルキレン、Ｃ６〜Ｃ１８アリーレンまたはＣ３〜Ｃ７シクロアルキレン基、またはそれらの組合せを表し、Ｒ１およびＲ２により表される炭化水素系基の炭素鎖が、Ｎ、ＳおよびＯから選択された一個以上の異原子を含むまたは有することができ、基Ｒ１およびＲ２のそれぞれが、式−Ｃ（＝Ｏ）Ｏ−Ｒ１または−Ｏ−Ｃ（＝Ｏ）−Ｒ１の一個以上の置換基を有することができ、その際Ｒ１は上記の意味を有する）
の、少なくとも一種の有機化合物と接触させることを含んでなる、方法。
【請求項８】
前記少なくとも一種の耐火性酸化物を基材とする担体、少なくとも一種のVIII族金属および少なくとも一種のVIB族金属を含んでなる触媒が、再生された触媒である、請求項７に記載の製造方法。
【請求項９】
前記接触に続いて、少なくとも一つの、一般的に温度０〜１００℃における熟成工程を行い、前記熟成工程の持続時間が数分間〜数年間であり、所望により前記熟成工程に続いて、少なくとも一つの熱処理工程を温度５０℃〜２５０℃で、数分間〜数日間行う、請求項７または８に記載の製造方法。
【請求項１０】
前記触媒が前記式(I)または(II)の化合物と、少なくとも一種の溶剤および／または少なくとも一種の酸の存在下で接触する、請求項７〜９のいずれか一項に記載の製造方法。
【請求項１１】
前記式(I)または(II)の有機化合物が、使用する前記溶剤に少なくとも部分的に可溶である、請求項１０に記載の製造方法。
【請求項１２】
前記溶剤が、水、トルエン、キシレン、エチレングリコール、ジエチレングリコール、トリエチレングリコール、グリセロール、エタノール、ｔｅｒｔ−ブタノール、最も一般的には分子量が１１８（トリエチレングリコール）〜１０００の、ポリエチレングリコール（ＰＥＧ）、ホワイトスピリット、および石油エーテルから選択される、請求項１０または１１に記載の製造方法。
【請求項１３】
前記触媒が前記式(I)または(II)の化合物と、他の場所で、水素化処理反応器の外側で接触する、請求項７〜１２のいずれか一項に記載の製造方法。
【請求項１４】
前記触媒が前記式(I)または(II)の化合物と、水素の存在下で、および好ましくは硫化水素、元素状硫黄、ＣＳ２、メルカプタン、スルフィドおよび／またはポリスルフィド、および硫黄化合物を含む沸点が４００℃未満の炭化水素留分から選択された少なくとも一種の硫化剤の存在下で、一般的に水素化処理反応器中で接触する、請求項７〜１３のいずれか一項に記載の製造方法。
【請求項１５】
請求項１〜６のいずれか一項に記載の水素化処理触媒を、その場で、または他の場所で、活性化する方法であって、前記触媒を、水素の存在下に、および好ましくは硫化水素、元素状硫黄、ＣＳ２、メルカプタン、スルフィドおよび／またはポリスルフィド、および硫黄化合物を含む沸点が４００℃未満の炭化水素留分から選択された少なくとも一種の硫化剤の存在下に配置する、方法。
【請求項１６】
前記硫化剤がジメチルジスルフィドである、請求項１５に記載の方法。
【請求項１７】
請求項１５または１６に記載の方法により活性化された前記水素化処理触媒の、炭化水素、特に沸点が４０〜５６０℃である石油留分に由来する炭化水素、の水素化処理および／または水素化分解のための使用。
【国際調査報告】
2008528252.tif 000010
2008528252.tif 000011
2008528252.tif 000012
2008528252.tif 000013
2008528252.tif 000014
2008528252.tif 000015
2008528252.tif 000016
2008528252.tif 000017